(57)【特許請求の範囲】
【請求項１】
耐候性鋼表面に、
（１）エポキシ基と反応しうるメルカプト基と、ケイ素原子に直接結合している加水分解性基とを有する有機ケイ素化合物（成分Ａ）と、
一般式（１）、
Ｒ1nＳｉ（ＯＲ2）4-n
〔式中、Ｒ1は、炭素数１〜８の有機基であり、Ｒ2は、炭素数１〜５のアルキル基であり、ｎは、１又は２である。〕
で示されるオルガノシラン又はその部分加水分解縮合物（成分Ｂ）と、
を加水分解縮合反応させて得られるメルカプト基含有ポリオルガノシロキサン(成分１)、
（２）１分子中に２個以上のエポキシ基を有するエポキシ樹脂硬化剤（成分２）、
（３）着色剤(成分３)、及び
（４）無公害防錆顔料(成分４)、
を含有し、かつ促進耐候性試験サンシャインウェザーメーター照射３００時間後の光沢保持率が８０％以上の着色有機無機複合上塗塗膜を乾燥膜厚５０〜９０μｍで形成ことを特徴とする耐候性鋼の防食法。
【請求項２】
前記着色有機無機複合上塗塗膜が、更に、シランカップリング剤を含有する請求項１記載の防食法。
【請求項３】
前記耐候性鋼が浮き錆のみ除去した錆が残存する耐候性鋼である請求項１記載の防食法。
【発明の詳細な説明】
【０００１】
【発明の属する技術分野】
本発明は、耐候性鋼の新規な塗装方法に関し、更に詳しくは、耐候性鋼の流れ錆（赤錆）を防止し、環境に調和した様々な着色の付与を可能にし、更に省工程で長期耐候性及び防錆性を付与する耐候性鋼の防食方法に関する。
【０００２】
【従来の技術】
一般に鋼構造物は、そのコストが安いということもあって炭素鋼を使用する場合が多い。しかしながら、炭素鋼は、空気中の水分（降雨、湿気等）や酸素が鋼材表面に接触して、短期間で赤錆が発生する。この赤錆発生を防止する方法としては、塗料を塗装する方法が一般的である。この方法は、塗装の塗替を極力減らすため、耐久性の良好な塗装を施すことが一般的である。例えば、無機ジンクリッチペイント塗装→エポキシ樹脂塗料ミストコート→エポキシ樹脂塗料下塗塗装（２回）→エポキシ樹脂塗料中塗塗装→ポリウレタン樹脂塗料上塗塗装は、耐久性１５年以上有する代表的な鋼材の塗装システムである。この塗装システムは、環境と調和した色彩を付与した美観及び長期の防錆性が維持できる長所があるが、一方では、この塗装システムは膜厚が厚く、更に６回塗りが必要なので、完成までに時間とコストがかかる。そこで、最近では鋼構造物に耐食性の良い耐候性鋼を使用する場合が増加してきている。
【０００３】
耐候性鋼は、一般的にＰ、Ｃｕ、Ｃｒ、Ｎｉ等の元素を添加した低合金鋼である。この鋼材は、屋外に於て十数年で腐食に対して保護作用のある錆（以下「保護錆」という。）を形成し、以後防錆処理作業を不要とする、いわゆるメンテナンスフリーになるといった特性を有している。
この腐食に対して保護作用は、いわゆる錆をもって錆を制すものであって、この錆は、結晶水を多量に含む無定形オキシ水酸化鉄が主体であり、これが緻密で密着性の良い保護錆の形成に寄与するものと考えられている。
【０００４】
【発明が解決しようとする課題】
しかしながら、耐候性鋼の鋼材を無処理のままで使用すると、保護錆が形成されるまでの期間中に、赤錆や黄錆等の浮き錆や流れ錆を生じてしまい、外見的に好ましくないばかりでなく、周囲環境の汚染原因にもなると云う問題点を有していた。
また、従来例において、耐候性鋼の表面に保護錆を得るための塗装による表面処理法があるが、それでも保護錆が形成されるまでに数年間の長い期間を要し、この間に塗膜自体の白化、ふくれ、剥離といった問題点を引き起こしている。また、発生した錆を目立たなくするため色調はさび色に統一されており、炭素鋼への塗装のように環境と調和した様々な色彩を付与する配慮が全くなされていなかった。
【０００５】
【課題を解決するための手段】
本発明者等は、上記課題を解決するため鋭意検討した結果、耐候性鋼表面に防錆性を長期維持し、更に、耐候性の良好な樹脂及び着色剤を含む着色有機無機複合上塗塗料を塗装することにより、耐候性を長期間維持し、更に任意の着色を可能にした、省工程の耐候性鋼の防食方法を完成したものである。
即ち、本発明は、耐候性鋼表面に、（１）エポキシ基と反応しうるメルカプト基と、ケイ素原子に直接結合している加水分解性基とを有する有機ケイ素化合物（成分Ａ）と、
一般式（１）、
Ｒ1nＳｉ（ＯＲ2）4-n
〔式中、Ｒ1は、炭素数１〜８の有機基であり、Ｒ2は、炭素数１〜５のアルキル基であり、ｎは、１又は２である。〕
で示されるオルガノシラン又はその部分加水分解縮合物（成分Ｂ）と、
を加水分解縮合反応させて得られるメルカプト基含有ポリオルガノシロキサン(成分１)、
（２）１分子中に２個以上のエポキシ基を有するエポキシ樹脂硬化剤（成分２）、
（３）着色剤(成分３)、及び
（４）無公害防錆顔料(成分４)、
を含有し、かつ促進耐候性試験サンシャインウェザーメーター照射３００時間後の光沢保持率が８０％以上の着色有機無機複合上塗塗膜を乾燥膜厚５０〜９０μｍで形成することを特徴とする耐候性鋼の防食方法に関する。
【０００６】
【発明の実施の形態】
以下、本発明について詳細に説明する。
本発明に用いる耐候性鋼は、ＳＰＡ材、ＳＭＡ材と言われ、ＪＩＳ  Ｇ３１４１に規定されているものであり、錆等が付着している場合は、前処理としてブラストや酸洗を行なったものが好ましい。
【０００７】
次に、本発明で形成される着色有機無機複合上塗塗膜を形成するのに使用される着色有機無機複合上塗塗料について説明する。
着色有機無機複合上塗塗料は、メルカプト基含有ポリオルガノシロキサン(成分１)、エポキシ樹脂硬化剤(成分２)、着色剤(成分３)、及び無公害防錆顔（成分４）、及び必要に応じて配合される溶媒や、シランカップリング剤、更には、分散剤や紫外線吸収剤、抗菌剤、ハジキ防止剤などの各種添加剤から構成される。塗料の形態は、溶剤系や水系、無溶剤系を問わない。
塗料を構成する結合剤としては、耐候性の良好な樹脂を使用することが必要である。即ち、促進耐候性試験サンシャインウェザーメーター照射３００時間後の光沢保持率が８０％以上、好ましくは、８５％以上（但し、上限は、例えば、９０％であろう）の塗膜を形成する樹脂である。光沢保持率が８０％未満であると、塗膜に白化、フクレ、剥離等が生じるので好ましくない。
【０００８】
促進耐候性試験サンシャインウェザーメーターは、JIS  K5400で規定されるサンシャインカーボンアーク灯式の、実際の屋外暴露と相関のある促進耐候性試験機であり、光沢保持率は、JIS  K5400で規定される６０度鏡面光沢度から下記の式で計算された、光沢の残存の程度をいう。
光沢保持率＝（サンシャインウェザーメーター照射３００時間後の光沢）×１００／初期光沢（％）
【０００９】
次に、着色有機無機複合上塗塗料に使用される各成分について説明する。
有機ケイ素化合物（成分Ａ）について
成分Ａは、分子内にメルカプト基を有する、加水分解縮合反応可能なアルコキシシランであり、常温でエポキシ基と開環付加反応を起こすことができる。
成分Ａは、具体的には、一般式（１）、
ＨＳ（Ｒ4）n(Ｒ5)mＳｉ(ＯＲ3)4-n-m
（式中、Ｒ3は、炭素数１〜５のアルキル基であり、Ｒ4は、炭素数１〜５のアルキレン基であり、Ｒ5は、水素原子、炭素数１〜５のアルキル基、炭素数５〜８のシクロアルキル基又は炭素数６〜８のアリール基であり、ｎは、１又は２であり、ｍは、０又は１である。）で示されるメルカプト基含有アルコキシシランを使用することができる。
Ｒ3は、直鎖でも分岐したものでもよい。このようなアルキル基としては、例えば、メチル基や、エチル基、ｎ−プロピル基、ｉ−プロピル基、ｎ−ブチル基、ｉ−ブチル基、ｓ−ブチル基、ｔ−ブチル基、ペンチル基等のアルキル基が好適に挙げられる。好ましいアルキル基は炭素数が、例えば、１〜２個のものである。
Ｒ4としてのアルキレン基は、直鎖でも分岐したものでもよい。このようなアルキレン基としては、例えば、メチレン基や、エチレン基、プロピレン基等が挙げられる。好ましいアルキレン基の炭素数は、通常、１〜３である。
Ｒ5としての炭素数１〜５のアルキル基は、上記Ｒ3の場合と同様である。また、Ｒ5としてのシクロアルキル基としては、例えば、シクロヘキシル基や、シクロヘプチル基等が挙げられる。また、Ｒ5としてのアリール基としては、例えば、フェニル基や、ナフチル基等が挙げられる。
上記式（１）で示されるメルカプト基含有アルコキシシランとしては、例えば、γ−メルカプトプロピルトリメトキシシランや、γ−メルカプトプロピルトリエトキシシラン、γ−メルカプトプロピルメチルジメトキシシラン、γ−メルカプトプロピルメチルジエトキシシランなどが代表的なものとして挙げられる。
【００１０】
オルガノシラン又はその部分加水分解縮合物（成分Ｂ）について
成分Ｂは、一般式（２）、
Ｒ1nＳｉ（ＯＲ2）4-n
〔式中、Ｒ1は、炭素数１〜８の有機基であり、Ｒ2は、炭素数１〜５のアルキル基であり、ｎは、１又は２である。〕
で示されるオルガノシラン又はその部分加水分解縮合物である。
上記式（２）において、Ｒ1としての有機基としては、例えば、アルキル基や、シクロアルキル基、アリール基、ビニル基等が挙げられる。
ここでアルキル基としては、直鎖でも分岐したものでもよい。アルキル基としては、例えば、メチル基や、エチル基、ｎ−プロピル基、ｉ−プロピル基、ｎ−ブチル基、ｉ−ブチル基、ｓ−ブチル基、ｔ−ブチル基、ペンチル基、ヘキシル基、ヘプチル基、オクチル基等のアルキル基が挙げられる。好ましいアルキル基は、炭素数が１〜４個のものである。
【００１１】
シクロアルキル基としては、例えば、シクロヘキシル基や、シクロヘプチル基、シクロオクチル基等が好適に挙げられる。
アリール基としては、例えば、フェニル基や、ナフチル基等が挙げられる。
上記各官能基は、任意に置換基を有してもよい。このような置換基としては、例えば、ハロゲン原子（例えば、塩素原子や臭素原子、フッ素原子等）や、（メタ）アクリロイル基、脂環式基等が挙げられる。
好ましい官能基は、エポキシ樹脂との相溶性に優れるフェニル基である。
Ｒ2としてのアルキル基としては、直鎖でも分岐したものでもよい。このようなアルキル基としては、例えば、メチル基や、エチル基、ｎ−プロピル基、ｉ−プロピル基、ｎ−ブチル基、ｉ−ブチル基、ｓ−ブチル基、ｔ−ブチル基、ペンチル基等が挙げられ、好ましいアルキル基は、炭素数が１〜２個のものである。
上記一般式（２）におけるＲ1は、前記オルガノシラン又はオルガノシランの部分加水分解縮合物の全オルガノシランモノマーの１０％以上、好ましく、
２０％以上が、フェニル基であるものが好適である。フェニル基の量が、１０％以上であると、エポキシ樹脂との相溶性に優れたものとなる。なお、フェニル基の量は、最大、例えば、９０％程度が適当である。
【００１２】
上記式（２）で示されるオルガノシランの具体例としては、例えば、メチルトリメトキシシランや、メチルトリエトキシシラン、エチルトリメトキシシラン、エチルトリエトキシシラン、ｎ−プロピルトリメトキシシラン、ｎ−プロピルトリエトキシシラン、ｉ−プロピルトリメトキシシラン、ｉ−プロピルトリエトキシシラン、γ−クロロプロピルトリメトキシシラン、γ−クロロプロピルトリエトキシシラン、ビニルトリメトキシシラン、ビニルトリエトキシシラン、３，３，３−トリフルオロプロピルトリメトキシシラン、３，３，３−トリフルオロプロピルトリエトキシシラン、シクロヘキシルトリメトキシシラン、γ−メタクリルオキシプロピルトリメトキシシラン、γ−メタクリルオキシプロピルトリエトキシシラン、γ−メルカプトプロピルトリメトキシシラン、γ−メルカプトプロピルトリエトキシシラン、フェニルトリメトキシシラン、フェニルトリエトキシシラン、ジメチルジメトキシシラン、ジメチルジエトキシシラン、ジエチルジメトキシシラン、ジエチルジエトキシシラン、ジフェニルジメトキシシラン、ジフェニルジエトキシシラン、メチルフェニルジメトキシシラン、ジメチルジプロポキシシランなどが挙げられ、好ましくは、メチルトリメトキシシラン、メチルトリエトキシシラン、フェニルトリメトキシシラン、ジメチルジメトキシシラン等である。
【００１３】
オルガノシランの部分加水分解縮合物は、オルガノシランの１種単独、又は２種以上の混合物の部分加水分解縮合物である。該縮合物は、ポリスチレン換算重量平均分子量が、例えば、３００〜５０００、好ましくは、５００〜４２００のものが適当である。
このような縮合物を使用することにより、貯蔵安定性がよく、密着性のよい塗膜が得られる。
このような縮合物の具体例としては、市販品として、東レ・ダウコーニング社製のＳＲ２４０２や、ＤＣ３０３７、ＤＣ３０７４；信越化学工業社製のＫＲ−２１１や、ＫＲ−２１２、ＫＲ−２１３、ＫＲ−２１４、ＫＲ−２１６、ＫＲ−２１８；東芝シリコーン社製のＴＳＲ−１４５や、ＴＳＲ−１６０、ＴＳＲ−１６５、ＹＲ−３１８７等が挙げられる。
【００１４】
メルカプト基含有ポリオルガノシロキサン（成分1）について
次に、メルカプト基含有ポリオルガノシロキサン(成分１)の製造方法について説明する。
上記有機ケイ素化合物（成分Ａ）と、オルガノシラン又は該オルガノシランの部分加水分解縮合物（成分Ｂ）とを混合し、水の存在及び、必要に応じて、触媒の存在下で、加水分解及び縮合反応させる。成分Ａと、成分Ｂとの混合割合は、活性水素当量（固形分）が、例えば、２５０〜１５００、好ましくは、４００〜１０００であることが適当である。また、成分Ａと成分Ｂとの使用量の割合は、例えば、成分Ａと成分Ｂとの比が、１０：８０〜８０：１０、好ましくは、３０：７０〜７０：３０（質量比）であることが適当である。
加水分解及び縮合反応で使用される水の量は、例えば、成分Ａと成分Ｂとの混合物中に初期に存在していた加水分解性基の４５〜１００％、好ましくは、５０〜９０％が加水分解及び縮合反応するのに充分な量であり、具体的には、成分Ａ及び成分Ｂとの混合物中の加水分解性基総数の０．４〜１．０倍、好ましくは、０．５〜０．９倍のモル数となる量が適当である。
【００１５】
加水分解縮合反応は、例えば、４０〜８０℃、好ましくは、４５〜６５℃で、例えば、２〜１０時間、撹拌しながら行うことができるが、この方法に限定されるものではない。
加水分解縮合反応に使用される反応触媒としては、例えば、トリメトキシボランや、トリエトキシボラン等のトリアルコキシボラン、トリ−ｎ−ブトキシエチルアセトアセテートジルコニウム、ジ−ｎ−ブトキシジ（エチルアセトアセテート）ジルコニウム、テトラキス（エチルアセトアセテート）ジルコニウム等のジルコニウムキレート化合物、ジイソプロポキシビス（アセチルアセテート）チタン、ジイソプロポキシビス（エチルアセトアセテート）チタン等のチタンキレート化合物、モノアセチルアセテートビス（エチルアセトアセテート）アルミニウム、ジイソプロポキシエチルアセトアセテートアルミニウム等のアルミニウムキレート化合物などの有機金属化合物が挙げられる。
なお、加水分解縮合反応により、その反応で生成するアルコール分により、又はそのアルコール分と、必要に応じて添加される後記する有機溶媒とにより溶液状態のメルカプト基を持つポリオルガノシロキサン樹脂溶液を合成することができる。
【００１６】
エポキシ樹脂硬化剤（成分２）について
エポキシ樹脂硬化剤は、１分子中に２個以上のエポキシ基を有するエポキシ樹脂硬化剤である。エポキシ樹脂硬化剤は、エポキシ当量が、例えば、１５０〜５０００、好ましくは、１８０〜１０００の範囲内にあることが、塗膜の防食性及び耐候性の点などから好ましい。
エポキシ樹脂硬化剤としては、例えば、ビスフェノールＡ型エポキシ樹脂や、ビスフェノールＦ型エポキシ樹脂、フェノールノボラック型エポキシ樹脂、アルキルエーテル型エポキシ樹脂及び水添ビスフェノールＡ型エポキシ樹脂などから好適に選択することができる。エポキシ樹脂硬化剤は、単独で、又はこれらの２種以上の混合物として使用することができる。
成分１と、成分２との使用量の割合は、例えば、成分１：成分２が、１０：９０〜９０：１０（質量比）、好ましくは、３０：７０〜７０：３０〜（質量比）であることが適当である。
【００１７】
本発明で使用される着色有機無機複合上塗塗料に配合される着色剤（成分３）は、塗料の分野において、着色のために使用されているものは、特に制限されることなく適宜使用することができる。このような着色剤としては、具体的には、二酸化チタンや、酸化亜鉛等の白色顔料、カーボンブラック、黒鉛等の黒色顔料、モリブデートオレンジ、パーマネントカーミン、キナクリドンレッド等の赤色顔料、キノフタレンイエロー、パーマネントイエロー等の黄色顔料、フタロシアニングリーン、フタロシアニンブルー等の緑、青顔料等の各色の顔料が代表的なものとして挙げられる。更に、体質顔料を併用してもよい。着色顔料はその種類によっても異なるが、メルカプト基含有ポリオルガノシロキサン(成分１)と、エポキシ樹脂硬化剤(成分２)との合計量１００質量部に対して、例えば、０．１〜７０質量部、好ましくは、１〜５０質量部の量で添加するのが適当である。
【００１８】
本発明で使用される無公害防錆顔料（成分４）としては、例えば、リン酸アルミニウムや、トリポリリン酸アルミニウム、リン酸亜鉛、亜リン酸亜鉛、亜リン酸カリウム、亜リン酸カルシウム、亜リン酸アルミニウム、リン酸亜鉛カルシウム、リン酸亜鉛アルミニウム、モリブデン酸亜鉛、リンモリブデン酸亜鉛、リンモリブデン酸アルミニウム、モリブデン酸カルシウム、ハイドロカルマイト等の防錆顔料が挙げられ、これらは一種もしくは二種以上の混合物が用いられる。但し、クロム系、鉛系は毒性の観点から好ましくない。
無公害防錆顔料は、メルカプト基含有ポリオルガノシロキサン(成分１)及びエポキシ樹脂硬化剤(成分２)の合計量１００質量部に対して、例えば、１〜８０質量部、好ましくは、５〜６０質量部の量で添加するのが適当である。無公害防錆顔料の量が１質量部未満では、防錆性が不充分となり易くで、一方、８０質量部を越えると、塗料安定性が悪くなる傾向にある。
【００１９】
本発明で使用される着色有機無機複合上塗塗料には、好ましくは、シランカップリング剤を配合する。シランカップリング剤としては、例えば、γ−クロロプロピルトリメトキシシランや、ビニルトリクロロシラン、ビニルトリエトキシシラン、ビニルトリメトキシシラン、ビニルトリス（β−メトキシエトキシ）シラン、γ−メタクリロキシプロピルトリメトキシシラン、β−（３，４−エポキシシクロヘキシル）エチルトリメトキシシラン、γ−グリシドキシプロピルトリメトキシシラン、γ−メルカプトプロピルトリメトキシシラン、γ−アミノプロピルトリエトキシシラン、Ｎ−β−（アミノエチル）γ−アミノプロピルトリメトキシシラン、γ−ウレイドプロピルトリエトキシシラン、γ−グリシドキシプロピルメチルジエトキシシラン、γ−グリシドキシプロピルジメチル、γ−グリシドキシプロピルジメチルエトキシシラン等が代表的なものとして挙げられる。
【００２０】
シランカップリング剤は、耐候性鋼又は任意に形成される下層と、着色有機無機複合上塗塗料塗膜との密着性を向上させるため配合するものである。
シランカップリング剤は、メルカプト基含有ポリオルガノシロキサン(成分１)及びエポキシ樹脂硬化剤(成分２)の合計量１００質量部に対して、例えば、０〜２０質量部、好ましくは、１〜５質量部の量で添加するのが適当である。シランカップリング剤の量が２０質量部を越えると、塗料安定性が低下する傾向にある。
【００２１】
着色有機無機複合上塗塗料の膜厚は、乾燥膜厚で、５０〜９０μｍ、好ましくは、６０〜８０μｍであることが適当である。膜厚が５０μｍ未満であると、隠蔽性や、耐候性が不充分とな。一方、膜厚が９０μｍ越えると、発泡や硬化不良が生じやすくなり、また垂直面に塗装した場合、塗料がたれる等の不具合が生じる。
次に、耐候性鋼の塗装方法について述べる。
使用する耐候性鋼表面に浮き錆が発生している場合には、ワイヤーブラシ等で浮き錆のみを除去する。なお、耐候性鋼に固着した赤錆、黄錆等の錆は問題ないが、浮き錆は塗膜が浮き錆とともに剥離しやすく、そのための前処理としてそれを除去する必要がある。次に耐候性鋼に対して上記有機無機複合上塗塗料をハケや、スプレー、ローラー等の手段で、乾燥膜厚が５０〜９０μｍとなるように塗装し、自然乾燥もしくは１００℃以下の温度で強制乾燥させ、成膜させる。
【００２２】
【実施例】
以下、本発明について、実施例により、更に詳細に説明する。
なお、実施例中「部」、「％」は、特に断らない限り質量基準で示す。
【００２３】
合成例１
環流冷却器及び攪拌機を備えた反応器に、プロピレングリコールモノ−ｎ−プロピルエーテル１５部及びキシレン１０部を仕込み、室温で撹拌しながら、γ−メルカプトプロピルトリメトキシシラン５０部、フェニルトリメトキシシランの部分加水分解共縮合物（東レ・ダウコーニング（株）製のＤＣ３０７４；固形分１００％）２０部、及びメチルトリメトキシシラン３０部を加え、混合した後、イオン交換水９部及びイソプロピルアルコール５部を加え、６０℃で３時間反応させた。次いで、トリエトキシボラン０．５部を加え、更に６０℃で３時間撹拌を続け、固形分６０％、活性水素当量５１０（ワニス値）の有機ケイ素化合物（ａ）を得た。
【００２４】
合成例２
環流冷却器及び攪拌機を備えた反応器に、プロピレングリコールモノ−ｎ−プロピルエーテル２０部及びキシレン１０部を仕込み、室温で撹拌しながら、γ−メルカプトプロピルトリメトキシシラン４０部、フェニルトリメトキシシランの部分加水分解共縮合物（東レ・ダウコーニング（株）製のＤＣ３０７４；固形分１００％）２０部、フェニルトリメトキシシランの部分加水分解共縮合物（東レ・ダウコーニング（株）製のＤＣ３０３７；固形分１００％）３０部、及びメチルトリメトキシシラン１０部を加え、混合した後、イオン交換水７．２部及びイソプロピルアルコール５部を加え、６０℃で３時間反応させた。次いで、トリエトキシボラン０．５部を加え、更に６０℃で３時間撹拌を続け、固形分６０％、活性水素当量６８０（ワニス値）の有機ケイ素化合物（ｂ）を得た。
【００２５】
実施例１〜５及び比較例１で使用する樹脂溶液の調製
上記合成例で得た有機ケイ素化合物（ａ）及び（ｂ）(以下の表1、成分(I))と、以下の表１に示すエポキシ樹脂（II）とを、同表１に示す割合でそれぞれ混合し、６０℃で３時間加熱撹拌を行い、均一溶解した後、（III）及び（IV）成分を２０℃以下で加え、均一溶液となるまで撹拌を続け樹脂溶液を調整した。
【００２６】
＜表１＞  着色有機無機複合上塗塗料用樹脂溶液の組成
（単位：部）
0004048055.tif 000002
注１）油化シェルエポキシ（株）製、エポキシ樹脂エピコート１００４
（１分子中のエポキシ基数は、２個、エポキシ当量９００）をキシレンで固形分５０％に希釈した。
注２）油化シェルエポキシ（株）製、エポキシ樹脂（１分子中のエポキシ基数は、２個、固形分７０％キシレン希釈品、エポキシ当量３２０／ワニス）
サンマイドＤ−１１００は、硬化剤である。
【００２７】
実施例１
アルミナブラスト処理を施した、平均表面粗さ３０μｍ及び大きさ３×１００×３００（ｍｍ）を有する、JIS G3141に規定された耐候性鋼（ＳＭＡ４００）表面に、下記有機無機複合樹脂上塗塗料を乾燥膜厚が６０μｍになるよう一回塗装し、裏面及び側面をエポキシ樹脂塗料でシールし、７日間自然乾燥させた。その塗装鋼の耐候性及び防食性を評価し、その価結果を以下の表２に示す。
〔着色有機無機複合上塗塗料〕
表１で示した樹脂溶液１（固形分５２％）        １００．０部
トリポリリン酸アルミニウム                      １８．０部
γ−グリシドキシプロピルトリメトキシシラン        ６．４部
ジブチルスズジラウレート                          ４．０部
キナクリドンレッド                              ３２．３部
【００２８】
実施例２
実施例１で使用した耐候性鋼（ＳＭＡ４００）表面に、以下の着色有機無機複合上塗塗料を乾燥膜厚６０μｍになるよう一回塗装し、裏面及び側面をエポキシ樹脂塗料でシールし、７日間自然乾燥させた。その塗装鋼の耐候性及び防食性を評価し、その結果を表２に示す。
〔上塗塗料〕
表１で示した樹脂溶液２ （固形分５２％）       １００．０部
シアナミド亜鉛                                  ２１．５部
キナクリドンレッド                              ３２．３部
γ−グリシドキシプロピルトリメトキシシラン        ５．８部
【００２９】
実施例３
実施例１で使用した耐候性鋼（ＳＭＡ４００）表面に、下記着色有機無機複合上塗塗料を乾燥膜厚６０ｍになるよう一回塗装し、裏面及び側面をエポキシ樹脂塗料でシールし、７日間自然乾燥させた。その塗装鋼の耐候性及び防食性。を評価し、その結果を表２に示す。
〔上塗塗料〕
表１で示した樹脂溶液３（固形分５７％）          １００．０部
亜リン酸亜鉛                                        ８．０部
γ−グリシドキシプロピルトリメトキシシラン        １０．５部
キノフタレンイエロー                              ３２．０部
ジブチルスズジラウレート                            ３．８部
【００３０】
実施例４
５年間無処理で屋外暴露し、浮き錆を有する３×１００×３００（ｍｍ）のJIS G3141に規定された耐候性鋼（ＳＭＡ４００）表面を、ワイヤーブラシで浮き錆を軽く除去した後、その上に実施例３で使用した着色有機無機複合上塗塗料を乾燥膜厚６０μｍになるよう一回塗装し、裏面及び側面をエポキシ樹脂塗料でシールし、７日間自然乾燥させた。その塗装鋼の耐候性及び防食性を評価し、その結果を表２に示す。
【００３１】
実施例５
５年間無処理で屋外暴露し、浮き錆を有する３×１００×３００（ｍｍ）のJIS G3141に規定された耐候性鋼（ＳＭＡ４００）表面を、ワイヤーブラシで軽く浮き錆を除去した後、その上に実施例１で使用した着色有機無機複合上塗塗料を乾燥膜厚が６０μｍになるよう一回塗装し、裏面及び側面をエポキシ樹脂塗料でシールし、７日間自然乾燥させた。その塗装鋼の耐候性及び防食性を評価し、その結果を表２に示す。
【００３２】
比較例１
実施例１で使用した耐候性鋼（ＳＭＡ４００）表面に、無公害防錆顔料を含有しない、下記有機樹脂系上塗塗料を乾燥膜厚が６０μｍになるよう一回塗装し、裏面及び側面をエポキシ樹脂塗料でシールし、７日間自然乾燥させた。その塗装鋼の耐候性及び防食性を評価し、その結果を表２に示す。
〔上塗塗料〕
表１で示した樹脂溶液４（固形分４２％）          １４０．０部
キナクリドンレッド                                ３２．３部
【００３３】
比較例２
実施例１で使用した耐候性鋼を全く塗装しないで、耐候性及び防食性を評価し、その結果を表２に示す。
【００３４】
比較例３
実施例４で使用した耐候性鋼を、ワイヤーブラシで浮き錆を除去し、全く塗装しないで、耐候性及び防食性を評価し、その結果を表２に示す。
【００３５】
＜表２＞  耐候性、防食性評価結果及び色味、光沢保持率
0004048055.tif 000003
注３）サンシャインウェザーメーター３００時間後の光沢保持率（％）
注４）屋外暴露１年
注５）塩水噴霧試験１０００時間
【００３６】
表２からも明らかな通り、本発明の実施例においては、耐候性鋼を任意の色に着色でき、また優れた耐候性及び防食性を有する防食塗膜を得ることができる。これに対して、無公害防錆顔料を含有しない有機系樹脂を塗装した比較例１、無塗装の比較例２及び比較例３では、いずれも赤錆が発生した。
本発明の方法により、防錆性及び耐候性を長期間保持し、更に任意の着色を可能にした、省工程の耐候性鋼の防食が可能となる。